【事件の表示】
　特許第２８１８２８６号「フレキシブル印刷配線用基板」の請求項1に係る特許に対する特許異議の申立てについて、次のとおり決定する。
【結　論】
　訂正を認める。
　特許第２８１８２８６号の請求項1に係る特許を維持する。
【理　由】
１．手続の経緯
　特許第2818286号の請求項１に係る発明は、平成２年11月29日に出願され、平成10年８月21日にその設定登録がなされ、その後、伊藤　豪より特許異議の申立てがなされ、取消理由通知がなされ、その指定期間内である平成11年10月７日に訂正請求がなされたものである。
２．訂正の適否についての判断
ア．訂正明細書の請求項１に係る発明
　本件請求項１に係る発明は、その特許請求の範囲の請求項１に記載された以下の事項により特定されるとおりのものである。
【請求項１】ポリイミドフィルムと金属箔とを下記組成の接着剤を介して積層一体化させてなるフレキシブル印刷配線用基板。
ここに接着剤組成は、
イ）カルボキシル基含有ニトリルゴム 100重量部
ロ）１分子中にエボキシ基を２個有するエポキシ樹脂20〜280重量部
ハ）１分子中にエポキシ基を３個以上有するエポキシ樹脂　20〜280重量部
ニ）硬化剤　５〜100重量部
ホ）亜鉛、すず、ニツケルのほうふっ化物及び亜鉛、すず、ニツケルのオクチル酸塩より選択される１種もしくは２種以上の硬化促進剤0.1〜10重量部からなり且つ次の関係式（ここに各成分は重量部を表す）を満足するものであること。
　　　ロ）成分　＋　ハ）成分
Ａ＝ ───────────　 　＝0.7〜4.0 
　　　　　　イ）成分
　　　　　　ハ）成分
Ｂ＝ ────────────　＝0.3〜0.7 
　　　ロ）成分　＋　ハ）成分
イ．訂正の目的の適否、新規事項の有無及び拡張・変更の存否
(1)訂正事項ａ
【請求項１】の「ホ）イミダゾール化合物、第三級アミン類のテトラフエニルほう素酸塩、亜鉛、すず、ニツケルのほうふっ化物及びオクチル酸塩より選択される１種しくは２種以上からなる硬化促進剤」を「ホ）亜鉛、すず、ニツケルのほうふっ化物及び亜鉛、すず、ニツケルのオクチル酸塩より選択される１種もしくは２種以上からなる硬化促進剤」と訂正する。
(2)訂正事項ｂ
［特許公報（２）ページ４欄］の「ホ）イミダゾール化合物、第三級アミン類のテトラフエニルほう素酸塩、亜、すず、ニツケルのほうふっ化物及びオクチル酸塩より選択される１種もしは２種以上からなる硬化促進剤」を「ホ）亜鉛、すず、ニツケルのほうふっ化物及び亜鉛、すず、ニツケルのオクチル酸塩より選択される１種もしくは２種以上からなる硬化促進剤」と訂正する。
［特許公報（３）ページ５欄］の「ホ）硬化促進剤としては２−アルキル−４−メチルイミダゾール、１−（２シアノエチル）−２−アルキルイミダゾール、２−フエニルイミダゾール等のイミダゾール化合物、トリエチルアンモニウムテトラフエニルボレートの第三級アミンのテトラフエニルほう素酸塩、ほうふっ化亜鉛、ほうふっ化すず、ほうふっ化ニツケル等のほうふっ化物、及びオクチル酸亜鉛、オクチル酸すず等のオクチル酸塩が挙げられる。これらを単独または２種以上併用することも可能である。」を「ホ）硬化促進剤としては、ほうふっ化亜鉛、ほうふっ化すず、ほうふっ化ニツケル及びオクチル酸亜鉛、オクチル酸すず、オクチル酸ニツケルが挙げられる。これらを単独または２種以上併用することも可能である。」と訂正する。
　上記訂正事項ａの【請求項１】に係る訂正は、特許明細書の特許請求の囲【請求項１】に記載されたホ）の硬化促進剤の範囲を限定しようとするものである。なお、「亜鉛、すず、ニツケルのほうふっ化物及びオクチル酸塩」を「亜鉛、すず、ニツケルのほうふっ化物及び亜鉛、すず、ニツケルのオクチル酸塩」とする訂正は、本件特許公報第３ページ５欄２０〜２２行の「ほふっ化亜鉛、ほうふっ化すず、ほうふっ化ニツケル等のほうふっ化物、及びオクチル酸亜鉛、オクチル酸すず等のオクチル酸塩が挙げられる」との記載に基づものである。
　したがって、この訂正は、特許法第１２０条第２項及び第３項において準用する同法第１２６条第２項乃至第４項の規定に適合するので、当該訂正を認める。
ウ．独立特許要件
　当審における平成11年７月22日付けの取消理由通知書で引用した引用例１（甲第１号証）及び引用例２（甲第２号証）には、請求項１に係る発明における接着剤組成物が、亜鉛、すず、ニツケルのほうふっ化物及び亜鉛、すず、ニツケルのオクチル酸塩より選択される１種もしくは２種以上の硬化促進剤からなることについて記載されていない。
　そして、本件請求項１に係る発明は、本件訂正明細書の記載によれば、半田耐熱性に関し、実施例１〜５に370℃で30秒耐える半田耐熱性試験が記載されているように、半田耐熱性に優れ、接着性、高温特性に優れたフレキシブル印刷配線用基板を提供することが可能であるという顕著な作用効果を奏することが認められる。
　以上のとおりであるので、本件請求項１に係る発明は、引用例１及び引用例２に記載のものに基づいて当業者が容易に発明をすることがきたものともいえないし、また特許出願の際独立して特許を受けることができないものとはいえない。
エ．むすび
　したがって、この訂正は、特許法１２０条の４第２項及び第３項において準用する同法第１２６条第２項乃至第４項の規定に適合するので、当該訂正を認める。
3．特許異議申立てについて
ア．申立の理由の概要
　異議申立人　伊藤　豪は、「本件特許は甲第１号証から、あるいは甲第１号証と甲第２号証から当業者が容易に発明できたものであり、特許法第２９条第１項第３号または第２項の規定により特許を受けることができない発明であり、特許法第１１３条第１項第２号の規定により取消されるべきものである。」旨主張する。
イ．証拠方法
(1)甲第１号証：特開昭60-79079号公報
(2)甲第２号証：特開昭58-142955号公報
ウ．対比・判断
(1)訂正後の請求項１に係る発明について
　請求項１に係る発明は、上記2.ウ．において述べた理由により、甲第１号証及び甲第２号証に記載のものに基づいて当業者が容易に発明できたものとはいえない。
エ．むすび
　以上のとおりであるから、特許異議申立ての理由及び証拠によっては本件請求項１に係る発明の特許を取り消すことはできない。
　また、他に本件請求項１に係る発明の特許を取り消すべき理由を発見しない。
　よって、結論のとおり決定する。
【異議決定日】
平成１２年３月７日（２０００．３．７）
【訂正の要旨】
訂正の要旨
（１）訂正事項ａ
　【請求項１】の「ホ）イミダゾール化合物、第三級アミン類のテトラフエニルほう素酸塩、亜鉛、すず、ニッケルのほうふっ化物及びオクチル酸塩より選択される１種しくは２種以上からなる硬化促進剤」を「ホ）亜鉛、すず、ニッケルのほうふっ化物及び亜鉛、すず、ニッケルのオクチル酸塩より選択される１種もしくは２種以上からなる硬化促進剤」と訂正する。
（２）訂正事項ｂ
［特許公報（２）ページ４欄］の「ホ）イミダゾール化合物、第三級アミン類のテトラフエニルほう素酸塩、亜、すず、ニッケルのほうふっ化物及びオクチル酸塩より選択される１種もしは２種以上からなる硬化促進剤」を「ホ）亜鉛、すず、ニッケルのほうふっ化物及び亜鉛、すず、ニッケルのオクチル酸塩より選択される１種もしくは２種以上からなる硬化促進剤」と訂正する。
［特許公報（３）ページ５欄］の「ホ）硬化促進剤としては２−アルキル−４−メチルイミダゾール、１−（２シアノエチル）−２−アルキルイミダゾール、２−フエニルイミダゾール等のイミダゾール化合物、トリエチルアンモニウムテトラフエニルボレートの第三級アミンのテトラフエニルほう素酸塩、ほうふっ化亜鉛、ほうふっ化すず、ほうふっ化ニッケル等のほうふっ化物、及びオクチル酸亜鉛、オクチル酸すず等のオクチル酸塩が挙げられる。これらを単独または２種以上併用することも可能である。」を「ホ）硬化促進剤としては、ほうふっ化亜鉛、ほうふっ化すず、ほうふっ化ニッケル及びオクチル酸亜鉛、オクチル酸すず、オクチル酸ニッケルが挙げられる。これらを単独または２種以上併用することも可能である。」と訂正する。
（５４）【発明の名称】
フレキシブル印刷配線用基板
（５７）【特許請求の範囲】
ポリイミドフィルムと金属箔とを下記組成の接着剤を介して積層一体化させてなるフレキシブル印刷配線用基板。
ここに接着剤組成は、
イ）カルボキシル基含有ニトリルゴム　　　　　　　　　　　　　　１００重量部
ロ）１分子中にエポキシ基を２個有するエポキシ樹脂　　　　２０〜２８０重量部
ハ）１分子中にエポキシ基を３個以上有するエポキシ樹脂　　２０〜２８０重量部
ニ）硬化剤　　　　　　　　　　　　　　　　　　　　　　　　５〜１００重量部
ホ）亜鉛、すず、ニッケルのほうふっ化物及び亜鉛、すず、ニッケルのオクチル酸塩より選択される１種もしくは２種以上の硬化促進剤　　　　　　　　　　　　０．１〜１０重量部
からなり且つ次の関係式（ここに各成分は重量部を表す）を満足するものであること。
【発明の詳細な説明】
（産業上の利用分野）
　本発明はプリント配線基板などに使用される接着性、半田耐熱性及び高温特性に優れたフレキシブル印刷配線用基板に関するものである。
（従来の技術）
　近年エレクトロニクス分野の発展がめざましく特に通信用、民生用などの電子機器の小型化、軽量化、高密度化が進み、これらの性能に対する要求が益々高度なものとなってきている。このような要求に対してフレキシブル印刷配線用基板は、可撓性を有し繰り返し屈曲に耐えるため、狭い空間に立体的高密度の実装が可能であり、電子機器への配線、ケーブル、或はコネクター機能を付与した複合部品としてその用途が拡大しつつある。
　フレキシブル印刷配線用基板は、一般に電気絶縁性基材としてポリイミド樹脂またはポリエステル樹脂のフイルムが用いられ、これらの基材フィルムと銅箔、アルミニウム箔などの金属箔とを接着剤を介して積層一体化したものをベースとし、これに回路を形成してカメラ、電卓、コンピューターなどの多くの機器に実装されている。このフレキシブル印刷配線用基板には、金属箔とフィルムとの接着性ばかりでなく、寸法安定性、耐熱性、耐薬品性、可撓性、電気絶縁性などの諸特性の良好なことが要求されている。
　従来、これらの要求を満たすべき接着剤としては、ナイロン／エポキシ系樹脂、ポリエステル／エポキシ系樹脂及びアクリル系樹脂が提案されているが、それぞれ一長一短があり前記した諸特性を満足することは極めて困難であった。
（発明が解決しようとする課題）
　本発明は、前記諸特性を満足させることを目的として特に接着剤組成に着目してなされたもので、接着性、半田耐熱性及び高温特性に優れたフレキシブル印刷配線用基板を提供しようとするものである。
（課題を解決するための手段）
　本発明者等は、上記課題を解決するために種々の接着剤について鋭意検討した結果、本発明を完成するに至ったものであり、その要旨とするところは、ポリイミドフィルムと金属箔とを下記組成の接着剤を介して積層一体化させてなるフレキシブル印刷配線用基板。ここに接着剤組成は、
イ）カルボキシル基含有ニトリルゴム　　　　　　　　　　　　　　１００重量部
ロ）１分子中にエポキシ基を２個有するエポキシ樹脂　　　　２０〜２８０重量部
ハ）１分子中にエポキシ基を３個以上有するエポキシ樹脂　　２０〜２８０重量部
　ニ）硬化剤　　　　　　　　　　　　　　　　　　　　　　　５〜１００重量部
ホ）亜鉛、すず、ニッケルのほうふっ化物及び亜鉛、すず、ニッケルのオクチル酸塩より選択される１種もしくは２種以上からなる硬化促進剤０．１〜１０重量部
からなり、且つ次の関係式（ここに各成分は重量部を表す）を満足するものであること。
である。
　以下、本発明を詳細に説明する。
　先ず、本発明に使用される接着剤組成は、
イ）カルボキシル基含有ニトリルゴムとしては、アクリロニトリルとブタジェンとを共重合させた共重合ゴムの末端基をカルボキシル化したもの、もしくはアクリロニトリル、ブタジエンとカルボキシル基を含有した重合性の単量体との共重合ゴムが用いられる。市販品では、ハイカーＣＴＢＮ、ＣＴＢ−ＮＸ、１０７２（グッドリッチ社製商品名）、ニポール１０７２、１０７２Ｊ、１０７２Ｂ、ニポールＤＮ６１２、６３１、６０１（日本ゼオン社製商品名）等が挙げられる。これらのカルボキシル基含有ニトリルゴムを単独もしくは２種以上併用することも可能である。また用いられるカルボキシル基含有ニトリノレゴムの縮合アクリロニトリル量は１０〜３０重量％のものが良く、カルボキシル基含有量は１〜８重量％が好ましい。
　ロ）１分子中にエポキシ基を２個有するエポキシ樹脂としては、ビスフェノールＡ型、エポキシ樹脂、ビスフェノールＦ型エポキシ樹脂および脂環型エポキシ樹脂等があり、市販品ではエピコート８２８、８７１、１００１（油化シェルエポキシ社製商品名）、スミエポキシＥＬＡ　Ｈ５、１２７　（住友化学社製商品名）等が挙げられる。これらのエポキシ樹脂を単独もしくは２種以上併用することも可能である。
　ハ）１分子中にエポキシ基を３個以上有するエポキシ樹脂としては、フェノールノボラック型エポキシ樹脂、クレゾールノボラック型エポキシ樹脂およびグリシジルアミン型エポキシ樹脂等があり、市販品ではエピコート１５２、１５４、６０４　（油化シェルエポキシ社製商品名）、スミエポキシＥＳＣＮ−１９５ＸＬ、ＥＬＭ−１２０（住友化学祉製商品名）等が挙げられる。これらのエポキシ樹脂を単独もしくは２種以上を併用することも可能である。
ニ）硬化剤としては通常のエポキシ樹脂の硬化剤として用いられているものであれば特に限定する必要はなく、例えばジエチレントリアミン、テトラエチレンテトラミン、テトラエチレンペンタミン等の脂肪族アミン系硬化剤、イソホロンジアミン等の脂環族アミン系硬化剤、ジアミノジフェニルメタン、ジアミノジフェニルスルホン、フェニレンジアミン等の芳香族アミン系硬化剤、無水フタル酸、ヘキサヒドロ無水フタル酸、メチルブチレンテトラヒドロ無水フタル酸等の酸無水物系硬化剤、ジシアンジアミド、三ふっ化ほう素アミン錯塩等が挙げられる。これらを単独または２種以上併用することも可能である。
ホ）硬化促進剤としては、ほうふっ化亜鉛、ほうふっ化すず、ほうふっ化ニッケル及びオクチル酸亜鉛、オクチル酸すず、’オクチル酸ニッケルが挙げられる。これらを単独または２種以上併用することも可能である。また、諸特性を低下させない範囲でその他の樹脂および添加剤を加えることも可能である。例えば、ポリエステル樹脂、フェノール樹脂、酸化防止剤等が挙げられる。
　本発明で用いる接着剤組成物の各成分の配合比は概ね次に示す通りである。
イ）カルボキシル基含有ニトリルゴム１００部（以下、部および％はすべて重量に拠る）に対し、ロ）１分子中にエポキシ基を２個するエポキシ樹脂は、２０〜２８０部加えるのが好ましく、さらに好ましくは５０〜２００部である。このエポキシ樹脂が多過ぎると耐熱性が低下し、少な過ぎると接着性が低下する。
ハ）１分子中にエポキシ基を３個以上有するエポキシ樹脂は、２０〜２８０部加えるのが好ましく、さらに好ましくは５０〜２００部である。このエポキシ樹脂が多過ぎると接着性、可撓性が低下し、少な過ぎると耐熱性・耐溶剤性が低下する。
ニ）硬化剤は５〜１００部加えるのが好ましく、イ）、ロ）およびハ）成分により適宜決められる。硬化剤が多過ぎると未反応の硬化剤が残り耐熱性、接着性が低下し、少な過ぎると硬化が十分に進まず、耐熱性が低下する。
ホ）硬化促進剤は。０．１〜１０部加えるのが好ましく、多過ぎると接着剤の保存性が悪くなるとともに耐熱性、接着性が低下し、少な過ぎると硬化が十分に進まず耐熱性が低下してしまう。
　ここで接着剤各成分の配合割合は、次の関係式（ここに各成分は重量部を表す）を満足するものが好ましい。
　Ａはカルボキシル基含有ニトリルゴムと全エポキシ樹脂の比率で、その値は０．７〜４．０が好ましく、さらに好ましくは１．５〜３．５である。Ａが０．７未満であると耐熱性、電気絶縁性、長期耐熱性が低下し、４．０を超えると接着性、高温特性、可撓性が低下する。Ｂは全エポキシ樹脂中の１分子中にエポキシ基を３個以上有するエポキシ樹脂の比率で、その値は０．３〜０．７が好ましく、０．３未満であると耐熱性が低下し、０．７を超えると接着性が低下する。
　本発明で使用されるポリイミドフィルムの厚さは通常１２．５〜７５μｍの範囲であるが、必要に応じて適宜の厚さのものが使用される。また、フィルムの片面もしくは両面に表面処理として、低温プラズマ処理、コロナ放電処理、サンドブラスト処理等を行なうことも可能である。金属箔としては銅箔、アルミニウム箔、タングステン箔、鉄箔等が例示されるが、特に銅箔を用いることが好ましい。厚さは通常１８〜７０μｍの範囲であるが必要に応じて適宜の厚さのものが使用される。
　次にフレキシブル印刷配線用基板を製造する方法について説明する。予め調整された接着剤組成物溶液をリバースロールコーター、コンマコータ一等を用いてポリイミドフィルム（または金属箔）に乾燥状態で厚さ２５±１５μｍになるように塗布し、インランドライヤーにより８０〜１４０℃で加熱乾燥して溶剤を蒸発させ、接着剤を半硬化の状態とする。この接着剤付きポリイミドフィルム（または金属箔）の接着剤面に銅箔、アルミ箔などの金属箔（またはポリイミドフィルム）を重ね合わせ、ロールラミネーターにより加熱圧着し、さらに必要に応じてアフターキュアを行なうことによってフレキシブル印刷配線用基板が得られる。圧着条件としては、通常、温度８０〜１４０℃、線圧１０〜３０ｋｇ／ｃｍ、速度１〜１０ｍ／ｍｉｎ．の範囲が好ましい。
　以下本発明の具体的実施態様を実施例および比較例を挙げて説明するが、本発明はこれら実施例に限定されるものではない。なお、具体例中の部数および％は全て置型分の重量による。
（実施例１〜５、比較例１〜４）
　表−１に示す接着剤組成物を用い、混合および調整を行ない３０％ＭＥＫ溶液とした。この接着剤溶液をリバースロールコーターを用いてカプトン１００Ｈ（デュポン社製ポリイミドフィルム商品名、厚さ２５μｍ）に乾燥状態で厚さ２０μｍになるように塗布し、インラインドライヤーにより１２０℃で５分間加熱乾燥して溶剤を蒸発させ、接着剤を半硬化の状態とした。この接着剤付きポリイミドフィルムの接着剤面に電解銅箔（三井金属社製、３ＥＣ−ＩＩＩ３５μｍ）を重ね合わせ、ロールラミネーターにより加熱圧着した。圧着条件としては、温度１００℃、線圧１５ｋｇ／ｃｍ、速度２ｍ／ｍｉｎ．で行なった。得られたフレキシブル印刷配線用基板を温度１３０℃で２時間アフターキュアを行ない、その特性を表−２に示した。
［物性測定方法］
１．引き剥がし強度・・ＪＩＳＣ６４８１に準拠。１０ｍｍ幅のサンプルを９０°方向に５０ｍｍ／ｍｉｎの速度で銅箔側から引き剥がす。
２．半田耐熱性・・ＪＩＳＣ６４８１に準拠。２５ｍｍ角のサンプルをフロー半田上に３０秒間浮かべフクレ、ハガレ等が生じない温度を示す。
３．高温特性・・１５０℃雰囲気下で引き剥がし強度（ＪＩＳＣ６４８１に準拠）を測定する。
４．耐溶剤性・・２５ｍｍ角のサンプルを７０℃に加温した溶剤中に１０分間浸漬し、これを取り出して目視によりフクレ、ハガレ等があるかを調べる。
試験用溶剤の種類：メチルエチルケトン、トルエン、１．１．１−トリクロエタン。
（発明の効果）
　本発明により接着性、半田耐熱性、高温特性に優れたフレキシブル印刷配線用基板を提供することが可能であり、産業上その利用価値が極めて高いものである。